ЛЕГИРОВАННЫЙ РЕДКОЗЕМЕЛЬНЫМ ЭЛЕМЕНТОМ ЛЮМИНОФОР НА ОСНОВЕ ЩЕЛОЧНОЗЕМЕЛЬНОГО ЭЛЕМЕНТА И НИТРИДА КРЕМНИЯ, СПОСОБ ЕГО ПРОИЗВОДСТВА И ПРЕОБРАЗУЮЩЕЕ ИЗЛУЧЕНИЕ УСТРОЙСТВО, СОДЕРЖАЩЕЕ ТАКОЙ ЛЮМИНОФОР

1. Способ производства легированного редкоземельным элементом люминофора на основе щелочноземельного элемента и нитрида кремния,
при этом названный способ содержит этапы:
- отбор одного или более соединений, каждое из которых содержит, по меньшей мере, один элемент из группы, содержащей редкоземельные элементы, щелочноземельные элементы, кремний и азот, и вместе содержат необходимые элементы для образования легированного редкоземельным элементом люминофора на основе щелочноземельного элемента и нитрида кремния;
- приведение соединений к реакции при повышенной температуре для образования легированного редкоземельным элементом люминофора на основе щелочноземельного элемента и нитрида кремния, при которой намеренно или ненамеренно добавляется небольшое количество кислорода, который вводится в образовавшийся таким образом легированный редкоземельным элементом люминофор на основе щелочноземельного элемента и нитрида кремния, отличающийся тем, что имеет место
- частичное замещение анионов азота люминофора на основе щелочноземельного элемента и нитрида кремния на углерод, посредством чего создаются заполненные или аннулированные вакансии в решетке люминофора, это приводит к образованию модифицированного люминофора на основе щелочноземельного элемента и нитрида кремния, имеющего стехиометрическую композицию, и, по меньшей мере, частично предотвращает образование дефектов при формировании нестехиометрического кислородсодержащего люминофора на основе щелочноземельного элемента и нитрида кремния, при этом полученный легированный редкоземельным элементом люминофор на основе щелочноземельного элемента и нитрида кремния характеризуется общей формулой
2
5
8-2x
x
x
AESiNCO:RE,
где АЕ представляет собой щелочноземельный элемент;
RE представляет собой редкоземельный элемент,
и где х меньше, чем 1.
2. Способ по п.1, отличающийся тем, что образование дефектов, по существу, полностью предотвращается путем введения подходящих количеств углерода в люминофор.
3. Способ по п.2, отличающийся тем, что для определения подходящего количества углерода определяется содержание кислорода в исходных соединениях и/или количество кислорода, вводимого во время реакционного процесса.
4. Способ по п.1, отличающийся тем, что для соединений выбираются твердые соединения, которые перемалываются, и смешиваются, и нагреваются в печи при восстанавливающей атмосфере.
5. Способ по любому из предшествующих пунктов, отличающийся тем, что для соединений выбираются только соединения, которые не содержат намеренно добавленного кислорода.
6. Модифицированный легированный редкоземельным элементом люминофор на основе щелочноземельного элемента и нитрида кремния, получаемый способом по любому из предыдущих пунктов.
7. Модифицированный легированный редкоземельным элементом люминофор на основе щелочноземельного элемента и нитрида кремния по п.6, отличающийся тем, что х меньше, чем 0,25 и, более предпочтительно меньше, чем 0,1.
8. Излучающее устройство, содержащее модифицированный легированный редкоземельным элементом люминофор на основе щелочноземельного элемента и нитрида кремния по п.6 или 7.
9. Преобразующее излучение устройство, содержащее модифицированный легированный редкоземельным элементом люминофор на основе щелочноземельного элемента и нитрида кремния по п.6 или 7.